(57)【要約】【課題】耐ガソリン性、耐薬品性等の特性に優れ、比較的低温において短時間の加熱によって、各種基材に対して良好な接着性を示す含フッ素エラストマー被膜を形成するコーティング剤組成物を提供する。【解決手段】（Ａ）〜（Ｄ）成分からなる含フッ素エラストマー組成物に対して、過フッ素化アルキル置換芳香族化合物と過フッ素化有機化合物からなる希釈用溶剤を配合してなるコーティング剤組成物。（Ａ）１分子中に２個以上のアルケニル基を有し、かつ主鎖中にパーフルオロポリエーテル構造を有する直鎖状ポリフルオロ化合物（Ｂ）１分子中にケイ素原子に直結した水素原子を２個以上有する含フッ素オルガノ水素シロキサン（Ｃ）白金族金属系触媒（Ｄ）１分子中にケイ素原子に直結した水素原子と、炭素原子又は炭素原子と酸素原子を介してケイ素原子に結合したエポキシ基及び／又はトリアルコキシシリル基とをそれぞれ１個以上有するオルガノポリシロキサン。【選択図】なし【特許請求の範囲】
【請求項１】
下記（Ａ）〜（Ｄ）成分からなる含フッ素エラストマー組成物１００質量部に対して、過フッ素化アルキル置換芳香族化合物と過フッ素化有機化合物との混合比（質量基準）が６０／４０〜９０／１０の範囲の希釈用溶剤１０〜１，０００質量部を配合してなるコーティング剤組成物。
（Ａ）１分子中に２個以上のアルケニル基を有し、かつ主鎖中にパーフルオロポリエーテル構造を有する直鎖状ポリフルオロ化合物
（Ｂ）１分子中にケイ素原子に直結した水素原子を２個以上有する含フッ素オルガノ水素シロキサン
（Ｃ）白金族金属系触媒
（Ｄ）１分子中にケイ素原子に直結した水素原子と、炭素原子又は炭素原子と酸素原子を介してケイ素原子に結合したエポキシ基及び／又はトリアルコキシシリル基とをそれぞれ１個以上有するオルガノポリシロキサン。
【請求項２】
前記過フッ素化有機化合物が、パーフルオロアルカン、パーフルオロ環状エーテル、パーフルオロポリエーテルから選ばれるいずれか１種又は２種以上であることを特徴とする請求項１記載のコーティング剤組成物。
【請求項３】
前記過フッ素化アルキル置換芳香族化合物が、下記一般式（２）で示されるものであることを特徴とする請求項１又は２記載のコーティング剤組成物。
【化１】
2008115277.tif 000045
（式中、ＳｔはＨ又はＣＦ3、Ｒｆ2は炭素原子数１〜４の直鎖又は分岐鎖のパーフルオロアルキル基を示す。）
【請求項４】
前記（Ａ）成分が、下記一般式（１）：
ＣＨ2＝ＣＨ−（Ｘ）a−Ｒｆ1−（Ｘ’）a−ＣＨ＝ＣＨ2                （１）
［式中、Ｘは−ＣＨ2−、−ＣＨ2Ｏ−、−ＣＨ2ＯＣＨ2−又は−Ｙ−ＮＲ−ＣＯ−（Ｙは−ＣＨ2−又は下記構造式（Ｚ）
【化２】
2008115277.tif 000046
で示されるｏ，ｍ又はｐ−ジメチルシリルフェニレン基）で表される基、Ｒは水素原子、置換もしくは非置換の１価炭化水素基、Ｘ’は、−ＣＨ2−、−ＯＣＨ2−、−ＣＨ2ＯＣＨ2−又は−ＣＯ−ＮＲ−Ｙ’−（Ｙ’は、−ＣＨ2−又は下記構造式（Ｚ’）
【化３】
2008115277.tif 000047
で示されるｏ，ｍ又はｐ−ジメチルシリルフェニレン基）で表される基であり、Ｒは上記と同じ基である。ａは独立に０又は１である。
また、Ｒｆ1は、下記一般式（ｉ）又は（ｉｉ）で表される２価のパーフルオロポリエーテル基である。
−ＣtＦ2t−［ＯＣＦ2ＣＦ（ＣＦ3）］p−Ｏ−ＣＦ2（ＣＦ2）rＣＦ2−Ｏ−
［ＣＦ（ＣＦ3）ＣＦ2Ｏ］q−ＣtＦ2t−                              （ｉ）
（式中、ｐ及びｑは１〜１５０の整数であって、かつ、ｐとｑの和の平均は２〜２００である。また、ｒは０〜６の整数、ｔは２又は３である。）
−ＣtＦ2t−［ＯＣＦ2ＣＦ（ＣＦ3）］u−（ＯＣＦ2）v−ＯＣtＦ2t−    （ｉｉ）
（式中、ｕは１〜２００の整数、ｖは１〜５０の整数である。また、ｔは上記と同じである。）］
で表される直鎖状ポリフルオロ化合物であることを特徴とする請求項１乃至３のいずれか１項記載のコーティング剤組成物。
【請求項５】
（Ｂ）成分の含フッ素オルガノ水素シロキサンが、１分子中に１個以上の１価のパーフルオロアルキル基、１価のパーフルオロオキシアルキル基、２価のパーフルオロアルキレン基、又は２価のパーフルオロオキシアルキレン基を有することを特徴とする請求項１乃至４のいずれか１項記載のコーティング剤組成物。
【請求項６】
（Ｄ）成分のオルガノシロキサンが、さらに炭素原子又は炭素原子と酸素原子を介してケイ素原子に結合した１価のパーフルオロアルキル基又は１価のパーフルオロオキシアルキル基を１個以上有することを特徴とする請求項１乃至５のいずれか１項記載のコーティング剤組成物。
【発明の詳細な説明】
【技術分野】
【０００１】
本発明は、含フッ素エラストマーのコーティング被膜を形成するためのコーティング剤組成物に関する。
【背景技術】
【０００２】
従来より、アルケニル基とヒドロシリル基との付加反応を利用した硬化性含フッ素エラストマー組成物は公知であり、更に第３成分として、ヒドロシリル基とエポキシ基及び／又はトリアルコキシシリル基を有するオルガノポリシロキサンを添加することにより、自己接着性を付与した組成物も提案されている（特開平９−９５６１５号公報：特許文献１）。また、当該組成物に更にカルボン酸無水物を添加してポリフェニレンサルファイド樹脂、ポリアミド樹脂に対する接着性を向上させた組成物も提案されている（特開２００１−７２８６８号公報：特許文献２）。
【０００３】
これらの硬化性組成物は、短時間の加熱により硬化すると同時に各種材質に接着することができる。得られた硬化物は、耐ガソリン性、耐油性、耐薬品性、耐熱性、低温特性、低透湿性、電気特性等に優れているので、これらの特性が要求される各種工業分野のシーリング、ポッティング、コーティング用途に使用されている。
特に、コーティング用途においては、含フッ素系溶剤で希釈した溶液の形で使用されることが多く、コーティング溶液の作製に使用されるフッ素系溶剤としては、１，３−ビス（トリフルオロメチル）ベンゼン、フロリナート（３Ｍ社製）、パーフルオロブチルメチルエーテル、パーフルオロブチルエチルエーテル等が提案されている。
【０００４】
しかしながら、上記溶剤を単独で使用した場合は、均一溶液が得られなかったり、均一溶液が得られても溶剤揮発後に形成される被膜の外観や膜厚が不均一になるという問題点があった。例えば、前記硬化性組成物から上記溶剤の１種を用いて作製した溶液を電気・電子素子を搭載した基板の保護用コーティングに適用した場合、外観が斑になったり硬化被膜の膜厚が一定しないことがあった。
このため、電気・電子部品の保護コーティング用途においては、金属やプラスチック等の幅広い種類の基材に対して良好な接着性を示す含フッ素エラストマー組成物を均一に溶解させ、乾燥後に外観的に均一で平滑な硬化被膜を形成させるのに有用なコーティング剤組成物の出現が望まれていた。
【０００５】
【特許文献１】特開平９−９５６１５号公報
【特許文献２】特開２００１−７２８６８号公報
【発明の開示】
【発明が解決しようとする課題】
【０００６】
本発明は上記事情に鑑みなされたもので、耐ガソリン性、耐薬品性、耐熱性、低温特性、低透湿性、電気特性に優れ、比較的低温において短時間の加熱によって、各種基材に対して良好な接着性を示す含フッ素エラストマー被膜を形成することができるコーティング剤組成物を提供することを目的とする。
【課題を解決するための手段】
【０００７】
本発明者は、上記目的を達成するため鋭意検討した結果、過フッ素化アルキル置換芳香族化合物６０〜９０％（質量基準）と、過フッ素化有機化合物４０〜１０％（質量基準）からなる溶剤組成物が、
（Ａ）１分子中に２個以上のアルケニル基を有し、かつ主鎖中にパーフルオロポリエーテル構造を有する直鎖状ポリフルオロ化合物、
（Ｂ）１分子中にケイ素原子に直結した水素原子を２個以上有する含フッ素オルガノ水素シロキサン、
（Ｃ）白金族金属系触媒
からなる付加反応型硬化性組成物に対し、
（Ｄ）１分子中にケイ素原子に直結した水素原子と、炭素原子又は炭素原子と酸素原子を介してケイ素原子に結合したエポキシ基及び／又はトリアルコキシシリル基とをそれぞれ１個以上有するオルガノポリシロキサン
を添加した含フッ素エラストマー組成物の均一溶液を与え、かつ溶剤揮散後に均一な硬化被膜を与えることを知見し、本発明をなすに至った。
【０００８】
従って、本発明は、下記コーティング剤組成物を提供する。
［Ｉ］下記（Ａ）〜（Ｄ）成分からなる含フッ素エラストマー組成物１００質量部に対して、過フッ素化アルキル置換芳香族化合物と過フッ素化有機化合物との混合比（質量基準）が６０／４０〜９０／１０の範囲の希釈用溶剤１０〜１,０００質量部を配合してなるコーティング剤組成物。
（Ａ）１分子中に２個以上のアルケニル基を有し、かつ主鎖中にパーフルオロポリエーテル構造を有する直鎖状ポリフルオロ化合物
（Ｂ）１分子中にケイ素原子に直結した水素原子を２個以上有する含フッ素オルガノ水素シロキサン
（Ｃ）白金族金属系触媒
（Ｄ）１分子中にケイ素原子に直結した水素原子と、炭素原子又は炭素原子と酸素原子を介してケイ素原子に結合したエポキシ基及び／又はトリアルコキシシリル基とをそれぞれ１個以上有するオルガノポリシロキサン。
［ＩＩ］前記過フッ素化有機化合物が、パーフルオロアルカン、パーフルオロ環状エーテル、パーフルオロポリエーテルから選ばれるいずれか１種又は２種以上であることを特徴とする［Ｉ］記載のコーティング剤組成物。
［ＩＩＩ］
前記過フッ素化アルキル置換芳香族化合物が、下記一般式（２）で示されるものであることを特徴とする［Ｉ］又は［ＩＩ］記載のコーティング剤組成物。
【化１】
2008115277.tif 000002
（式中、ＳｔはＨ又はＣＦ3、Ｒｆ2は炭素原子数１〜４の直鎖又は分岐鎖のパーフルオロアルキル基を示す。）
［ＩＶ］前記（Ａ）成分が、下記一般式（１）：
ＣＨ2＝ＣＨ−（Ｘ）a−Ｒｆ1−（Ｘ’）a−ＣＨ＝ＣＨ2                （１）
［式中、Ｘは−ＣＨ2−、−ＣＨ2Ｏ−、−ＣＨ2ＯＣＨ2−又は−Ｙ−ＮＲ−ＣＯ−（Ｙは−ＣＨ2−又は下記構造式（Ｚ）
【化２】
2008115277.tif 000003
で示されるｏ，ｍ又はｐ−ジメチルシリルフェニレン基）で表される基、Ｒは水素原子、置換もしくは非置換の１価炭化水素基、Ｘ’は、−ＣＨ2−、−ＯＣＨ2−、−ＣＨ2ＯＣＨ2−又は−ＣＯ−ＮＲ−Ｙ’−（Ｙ’は、−ＣＨ2−又は下記構造式（Ｚ’）
【化３】
2008115277.tif 000004
で示されるｏ，ｍ又はｐ−ジメチルシリルフェニレン基）で表される基であり、Ｒは上記と同じ基である。ａは独立に０又は１である。
また、Ｒｆ1は、下記一般式（ｉ）又は（ｉｉ）で表される２価のパーフルオロポリエーテル基である。
−ＣtＦ2t−［ＯＣＦ2ＣＦ（ＣＦ3）］p−Ｏ−ＣＦ2（ＣＦ2）rＣＦ2−Ｏ−
［ＣＦ（ＣＦ3）ＣＦ2Ｏ］q−ＣtＦ2t−                              （ｉ）
（式中、ｐ及びｑは１〜１５０の整数であって、かつ、ｐとｑの和の平均は２〜２００である。また、ｒは０〜６の整数、ｔは２又は３である。）
−ＣtＦ2t−［ＯＣＦ2ＣＦ（ＣＦ3）］u−（ＯＣＦ2）v−ＯＣtＦ2t−    （ｉｉ）
（式中、ｕは１〜２００の整数、ｖは１〜５０の整数である。また、ｔは上記と同じである。）］
で表される直鎖状ポリフルオロ化合物であることを特徴とする［Ｉ］乃至［ＩＩＩ］のいずれか１項記載のコーティング剤組成物。
［Ｖ］（Ｂ）成分の含フッ素オルガノ水素シロキサンが、１分子中に１個以上の１価のパーフルオロアルキル基、１価のパーフルオロオキシアルキル基、２価のパーフルオロアルキレン基、又は２価のパーフルオロオキシアルキレン基を有することを特徴とする［Ｉ］乃至［ＩＶ］のいずれか１項記載のコーティング剤組成物。
［ＶＩ］（Ｄ）成分のオルガノシロキサンが、さらに炭素原子又は炭素原子と酸素原子を介してケイ素原子に結合した１価のパーフルオロアルキル基又は１価のパーフルオロオキシアルキル基を１個以上有することを特徴とする［Ｉ］乃至［Ｖ］のいずれか１項記載のコーティング剤組成物。
【発明の効果】
【０００９】
本発明のコーティング剤組成物は、耐ガソリン性、耐油性、耐薬品性、耐熱性、低温特性、低透湿性、電気特性等に優れ、かつ比較的低温かつ短時間の加熱によって金属やプラスチック等の幅広い種類の基材に対して良好な接着性を有する硬化物被膜を形成するための含フッ素エラストマー組成物のコーティング溶液として有効で、含フッ素エラストマーの均一で平滑な被膜を得ることができる。
【発明を実施するための最良の形態】
【００１０】
本発明のコーティング剤組成物は、下記（Ａ）〜（Ｄ）成分からなる含フッ素エラストマー組成物に、特定の希釈溶剤を配合溶解してなるものである。
以下、（Ａ）〜（Ｄ）成分について詳述する。
【００１１】
〔（Ａ）成分〕
（Ａ）成分である１分子中に２個以上のアルケニル基を有し、かつ主鎖中にパーフルオロポリエーテル構造を有する直鎖状ポリフルオロ化合物は、本発明における含フッ素エラストマー組成物のベースポリマーであり、下記一般式（１）で表されるものが好ましい。
ＣＨ2＝ＣＨ−（Ｘ）a−Ｒｆ1−（Ｘ’）a−ＣＨ＝ＣＨ2                （１）
［式中、Ｘは−ＣＨ2−、−ＣＨ2Ｏ−、−ＣＨ2ＯＣＨ2−又は−Ｙ−ＮＲ−ＣＯ−（Ｙは−ＣＨ2−又は下記構造式（Ｚ）
【００１２】
【化４】
2008115277.tif 000005
で示されるｏ，ｍ又はｐ−ジメチルシリルフェニレン基）で表される基、Ｒは水素原子、置換もしくは非置換の１価炭化水素基、Ｘ’は−ＣＨ2−、−ＯＣＨ2−、−ＣＨ2ＯＣＨ2−又は−ＣＯ−ＮＲ−Ｙ’−（Ｙ’は、−ＣＨ2−又は下記構造式（Ｚ’）
【００１３】
【化５】
2008115277.tif 000006
で示されるｏ，ｍ又はｐ−ジメチルシリルフェニレン基）で表される基であり、Ｒは上記と同じ基である。Ｒｆ1は２価のパーフルオロポリエーテル基であり、ａは独立に０又は１である。］
【００１４】
ここで、Ｒとしては、水素原子以外の場合、炭素数１〜１２、特に１〜１０の置換もしくは非置換の１価炭化水素基が好ましく、具体的には、メチル基、エチル基、プロピル基、ブチル基、ヘキシル基、シクロヘキシル基、オクチル基等のアルキル基；フェニル基、トリル基等のアリール基；ベンジル基、フェニルエチル基等のアラルキル基等や、これらの基の水素原子の一部又は全部をフッ素等のハロゲン原子で置換した置換１価炭化水素基等が挙げられる。
【００１５】
ここで、上記一般式（１）のＲｆ1は、２価のパーフルオロポリエーテル構造を表し、下記一般式（ｉ）又は（ｉｉ）で表される基である。
【００１６】
−ＣtＦ2t−［ＯＣＦ2ＣＦ（ＣＦ3）］p−Ｏ−ＣＦ2（ＣＦ2）rＣＦ2−Ｏ−
［ＣＦ（ＣＦ3）ＣＦ2Ｏ］q−ＣtＦ2t−                              （ｉ）
（式中、ｐ及びｑは１〜１５０の整数であって、かつ、ｐとｑの和の平均は２〜２００である。また、ｒは０〜６の整数、ｔは１，２又は３である。）
【００１７】
−ＣtＦ2t−［ＯＣＦ2ＣＦ（ＣＦ3）］u−（ＯＣＦ2）v−ＯＣtＦ2t−    （ｉｉ）
（式中、ｕは１〜２００の整数、ｖは１〜５０の整数である。ｔは上記と同じである。）
【００１８】
Ｒｆ1基の好ましい例としては、例えば、下記の３つのものが挙げられる。さらに好ましくは１番目の式の構造の２価の基である。
【００１９】
【化６】
2008115277.tif 000007
（式中、ｍ及びｎは１以上の整数、ｍ＋ｎ（平均）＝２〜２００である。）
【００２０】
【化７】
2008115277.tif 000008
（式中、ｍ及びｎは１以上の整数、ｍ＋ｎ（平均）＝２〜２００である。）
【００２１】
【化８】
2008115277.tif 000009
（式中、ｍは１〜２００の整数、ｎは１〜５０の整数である。）
【００２２】
（Ａ）成分の好ましい例として、下記一般式（３）で表される化合物が挙げられる。
【化９】
2008115277.tif 000010
［式中、Ｘは−ＣＨ2−、−ＣＨ2Ｏ−、−ＣＨ2ＯＣＨ2−又は−Ｙ−ＮＲ−ＣＯ−（Ｙは−ＣＨ2−又は下記構造式（Ｚ）
【化１０】
2008115277.tif 000011
で示されるｏ，ｍ又はｐ−ジメチルシリルフェニレン基、Ｒは水素原子、メチル基、フェニル基又はアリル基、Ｘ’は−ＣＨ2−、−ＯＣＨ2−、−ＣＨ2ＯＣＨ2−又は−ＣＯ−ＮＲ−Ｙ’−（Ｙ’は−ＣＨ2−又は下記構造式（Ｚ’）
【化１１】
2008115277.tif 000012
で示されるｏ，ｍ又はｐ−ジメチルシリルフェニレン基、Ｒは上記と同じである。ａは独立に０又は１、ｌは２〜６の整数、ｂ及びｃはそれぞれ０〜２００の整数である。］
【００２３】
一般式（１）で表される直鎖状ポリフルオロ化合物の具体例としては、下記式で表されるものが挙げられる。
【００２４】
【化１２】
2008115277.tif 000013
（式中、ｍ及びｎはそれぞれ０〜２００、ｍ＋ｎ＝６〜２００を満足する整数を示す。）
【００２５】
なお、上記一般式（１）の直鎖状ポリフルオロ化合物の粘度（２３℃）は、１００〜１００，０００ｍＰａ・ｓ、より好ましくは５００〜５０，０００ｍＰａ・ｓ、更に好ましくは１，０００〜２０，０００ｍＰａ・ｓの範囲内にあることが、該フッ素エラストマー組成物をシール、ポッティング、コーティング、含浸等に使用する際に、硬化後においても適当な物理的特性を有しているので望ましい。当該粘度範囲内で、用途に応じて最も適切な粘度を選択することができる。なお、上記粘度は、回転粘度計による測定値である。
【００２６】
これらの直鎖状ポリフルオロ化合物は、１種単独で又は２種以上を組み合わせて使用できる。
【００２７】
〔（Ｂ）成分〕
（Ｂ）成分である１分子中にケイ素原子に直結した水素原子を２個以上有する含フッ素オルガノ水素シロキサンは、上記（Ａ）成分の架橋剤乃至鎖長延長剤として機能するものである。特に、（Ａ）成分との相溶性、分散性、硬化後の均一性等の観点から、１分子中に１個以上の１価のパーフルオロアルキル基、１価のパーフルオロオキシアルキル基、２価のパーフルオロアルキレン基又は２価のパーフルオロオキシアルキレン基等のフッ素含有基を有するものが好ましい。
【００２８】
このフッ素含有基としては、例えば、下記一般式で表されるもの等を挙げることができる。
ＣgＦ2g+1−
（式中、ｇは１〜２０、好ましくは２〜１０の整数である。）
−ＣgＦ2g−
（式中、ｇは１〜２０、好ましくは２〜１０の整数である。）
Ｆ−［ＣＦ（ＣＦ3）ＣＦ2Ｏ］f−ＣhＦ2h−
（式中、ｆは２〜２００、好ましくは２〜１００の整数、ｈは１〜３の整数である。）
−ＣＦ（ＣＦ3）−［ＯＣＦ2ＣＦ（ＣＦ3）］i−Ｏ−ＣＦ2ＣＦ2−Ｏ−［ＣＦ（ＣＦ3）ＣＦ2Ｏ］j−ＣＦ（ＣＦ3）−
（式中、ｉ及びｊは１以上の整数、ｉ＋ｊの平均は２〜２００、好ましくは２〜１００である。）
−（ＣＦ2Ｏ）r−（ＣＦ2ＣＦ2Ｏ）s−ＣＦ2−
（但し、ｒ及びｓはそれぞれ１〜５０の整数である。）
【００２９】
また、これらパーフルオロアルキル基、パーフルオロオキシアルキル基、パーフルオロアルキレン基、又はパーフルオロオキシアルキレン基とケイ素原子とをつなぐ２価の連結基としては、アルキレン基、アリーレン基及びそれらの組み合わせ、或いはこれらの基にエーテル結合酸素原子、アミド結合、カルボニル結合等を介在させたものであってもよく、例えば、
−ＣＨ2ＣＨ2−
−ＣＨ2ＣＨ2ＣＨ2−
−ＣＨ2ＣＨ2ＣＨ2ＯＣＨ2−
−ＣＨ2ＣＨ2ＣＨ2−ＮＨ−ＣＯ−
−ＣＨ2ＣＨ2ＣＨ2−Ｎ（Ｐｈ）−ＣＯ−（但し、Ｐｈはフェニル基である。）
−ＣＨ2ＣＨ2ＣＨ2−Ｎ（ＣＨ3）−ＣＯ−
−ＣＨ2ＣＨ2ＣＨ2−Ｏ−ＣＯ−
等の炭素原子数２〜１２のものが挙げられる。
【００３０】
このようなフッ素含有基を有する（Ｂ）成分としては、例えば下記の化合物が挙げられる。なお、これらの化合物は、１種単独でも２種以上を併用して用いてもよい。また、下記式において、Ｍｅはメチル基、Ｐｈはフェニル基を示す。
【００３１】
【化１３】
2008115277.tif 000014
【００３２】
【化１４】
2008115277.tif 000015
【００３３】
【化１５】
2008115277.tif 000016
【００３４】
【化１６】
2008115277.tif 000017
【００３５】
【化１７】
2008115277.tif 000018
【００３６】
【化１８】
2008115277.tif 000019
【００３７】
【化１９】
2008115277.tif 000020
【００３８】
【化２０】
2008115277.tif 000021
【００３９】
【化２１】
2008115277.tif 000022
【００４０】
【化２２】
2008115277.tif 000023
【００４１】
【化２３】
2008115277.tif 000024
【００４２】
【化２４】
2008115277.tif 000025
【００４３】
上記（Ｂ）成分の配合量は、（Ａ）成分を硬化する有効量であり、通常（Ａ）成分中に含まれるビニル基、アリル基、シクロアルキル基等のアルケニル基の合計１モルに対し、（Ｂ）成分中のヒドロシリル基（即ち、Ｓｉ−Ｈ基）が好ましくは０．５〜３．０モル、より好ましくは０．８〜２．０モルとなる量である。ヒドロシリル基が少なすぎると、架橋度合が不十分となる結果、硬化物が得られない場合があり、また、多すぎると硬化時に発泡してしまう場合がある。
【００４４】
〔（Ｃ）成分〕
（Ｃ）成分である白金族金属系触媒（ヒドロシリル化反応触媒）は、（Ａ）成分中のアルケニル基と（Ｂ）成分中のヒドロシリル基との付加反応を促進する触媒である。このヒドロシリル化反応触媒は、一般に貴金属の化合物であり、高価格であることから、比較的入手し易い白金又は白金化合物がよく用いられる。
【００４５】
白金化合物としては、例えば、塩化白金酸又は塩化白金酸とエチレン等のオレフィンとの錯体、アルコール、ビニルシロキサンとの錯体、及びシリカ、アルミナ、カーボン等に担持された金属白金を挙げることができる。白金化合物以外の白金族金属系触媒としては、ロジウム、ルテニウム、イリジウム及びパラジウム系化合物、例えば、ＲｈＣｌ（ＰＰｈ3）3、ＲｈＣｌ（ＣＯ）（ＰＰｈ3）2、Ｒｕ3（ＣＯ）12、ＩｒＣｌ（ＣＯ）（ＰＰｈ3）2、Ｐｄ（ＰＰｈ3）4等を例示することができる。なお、前記式中、Ｐｈはフェニル基である。
【００４６】
これらの触媒の使用にあたっては、それが固体触媒であるときには固体状で使用することも可能であるが、より均一な硬化物を得るためには塩化白金酸や錯体を適切な溶剤に溶解したものを、（Ａ）成分の直鎖状ポリフルオロ化合物に相溶させて使用することが好ましい。
【００４７】
（Ｃ）成分の使用量は、触媒量でよいが、例えば（Ａ）及び（Ｂ）成分の合計質量に対して０．１〜５００ｐｐｍ（白金族金属原子換算）を配合することが好ましい。
【００４８】
〔（Ｄ）成分〕
（Ｄ）成分であるオルガノポリシロキサンは、含フッ素エラストマー組成物に自己接着性を発現させるためのものである。該オルガノシロキサンは、１分子中にケイ素原子に直結した水素原子と、炭素原子又は炭素原子と酸素原子を介してケイ素原子に結合したエポキシ基及び／又はトリアルコキシ基とをそれぞれ１個以上有するオルガノシロキサンであり、好ましくは更に加えてケイ素原子に結合した炭素原子又は炭素原子と酸素原子を介してケイ素原子に結合した１価のパーフルオロアルキル基又は１価のパーフルオロオキシアルキル基を１個以上有するオルガノポリシロキサンである。
【００４９】
本発明のオルガノシロキサンのシロキサン骨格は、環状、鎖状、分岐状などのいずれでもよく、またこれらの混合形態でもよい。本発明のオルガノシロキサンとしては、下記平均組成式で表わされるものを用いることができる。
【００５０】
【化２５】
2008115277.tif 000026
（式中、Ｒ4はハロゲン置換又は非置換の１価炭化水素基であり、Ａ、Ｂは下記に示す。ｗは０≦ｗ≦１００、ｘは１≦ｘ≦１００、ｙは１≦ｙ≦１００、ｚは０≦ｚ≦１００の整数を示す。）
【００５１】
Ｒ4のハロゲン置換又は非置換の１価炭化水素基としては、炭素数１〜１０、特に１〜８のものが好ましく、具体的にはメチル基、エチル基、プロピル基、ブチル基、ヘキシル基、シクロヘキシル基、オクチル基等のアルキル基；フェニル基、トリル基等のアリール基；ベンジル基、フェニルエチル基等のアラルキル基などや、これらの基の水素原子の一部又は全部をフッ素等のハロゲン原子で置換した置換１価炭化水素基などが挙げられ、この中で特にメチル基が好ましい。
【００５２】
ｗは０≦ｗ≦２０が好ましく、ｘは１≦ｘ≦２０が好ましく、ｙは１≦ｙ≦２０が好ましく、ｚは１≦ｚ≦２０が好ましく、３≦ｗ＋ｘ＋ｙ＋ｚ≦５０が好ましい。
【００５３】
Ａは炭素原子又は炭素原子と酸素原子を介してケイ素原子に結合したエポキシ基及び／又はトリアルコキシシリル基を示し、具体的には、下記の基を挙げることができる。
【００５４】
【化２６】
2008115277.tif 000027
［式中、Ｒ5は酸素原子が介在してもよい炭素数１〜１０、特に１〜５の２価炭化水素基（アルキレン基、シクロアルキレン基等）を示す。］
【００５５】
−Ｒ6−Ｓｉ（ＯＲ7）3
［式中、Ｒ6は炭素数１〜１０、特に１〜４の２価炭化水素基（アルキレン基等）を示し、Ｒ7は炭素数１〜８、特に１〜４の１価炭化水素基（アルキル基等）を示す。］
【００５６】
【化２７】
2008115277.tif 000028
［式中、Ｒ8は炭素数１〜８、特に１〜４の１価炭化水素基（アルキル基等）を示し、Ｒ9は水素原子又はメチル基、ｋは２〜１０の整数を示す。］
【００５７】
Ｂは、炭素原子又は炭素原子と酸素原子を介してケイ素原子に結合した１価のパーフルオロアルキル基又はパーフルオロオキシアルキル基を示す。１価のパーフルオロアルキル基又はパーフルオロオキシアルキル基の例としては、例えば、下記一般式で表されるもの等を挙げることができる。
ＣsＦ2s+1−
（式中、ｓは１〜２０、好ましくは２〜１０の整数である。）
Ｆ−［ＣＦ（ＣＦ3）ＣＦ2Ｏ］f−ＣhＦ2h−
（式中、ｆは１〜２００、好ましくは２〜１００の整数、ｈは１〜３の整数である。）
【００５８】
これらのオルガノシロキサンは、１分子中にケイ素原子に結合した水素原子（Ｓｉ−Ｈ基）を３個以上有するオルガノハイドロジェンポリシロキサンにビニル基、アリル基等の脂肪族不飽和基とエポキシ基及び／又はトリアルコキシシリル基とを含有する化合物、さらに必要により脂肪族不飽和基とパーフルオロアルキル基又はパーフルオロオキシアルキル基とを含有する化合物を、常法に従って部分付加反応させることにより得ることができる。なお、上記脂肪族不飽和基の数は、Ｓｉ−Ｈ基の数より少ない必要がある。
【００５９】
本発明におけるこのオルガノシロキサンの製造に際しては、反応終了後に目的物質を単離してもよいが、未反応物及び付加反応触媒を除去しただけの混合物を使用することもできる。
【００６０】
（Ｄ）成分として用いられるオルガノシロキサンとしては、具体的には下記の構造式で示されるものが例示される。なお、これらの化合物は単独で使用してもよく、２種以上を併用してもよい。なお、Ｍｅはメチル基である。
【００６１】
【化２８】
2008115277.tif 000029
【００６２】
【化２９】
2008115277.tif 000030
（ｏ，ｑ，ｒは正の整数、ｐは０以上の整数。）
【００６３】
【化３０】
2008115277.tif 000031
【００６４】
【化３１】
2008115277.tif 000032
（ｏ，ｑ，ｒは正の整数、ｐは０以上の整数。）
【００６５】
【化３２】
2008115277.tif 000033
【００６６】
（Ｄ）成分の使用量は、（Ａ）成分１００質量部に対し、０．０５〜５．０質量部、好ましくは０．１〜３．０質量部の範囲であることが望ましい。０．０５質量部未満の場合には十分な接着性が得られず、５．０質量部を超えると組成物の流動性が悪くなり、得られる硬化物の物理的強度が低下し、また硬化性を阻害することが多いので好ましくない。
【００６７】
［希釈溶剤］
本発明は、上述した（Ａ）〜（Ｄ）成分からなる含フッ素エラストマー組成物に対し、希釈用溶剤を配合してなるものであり、本発明の含フッ素エラストマー組成物の希釈用溶剤は、過フッ素化アルキル置換芳香族化合物と過フッ素化有機化合物からなるものである。
本発明の溶剤において、過フッ素化アルキル置換芳香族化合物は、下記一般式（２）で示されるものである。
【００６８】
【化３３】
2008115277.tif 000034
（式中、ＳｔはＨ又はＣＦ3、Ｒｆ2は炭素原子数１〜４の直鎖又は分岐鎖のパーフルオロアルキル基を示す。）
【００６９】
本発明の過フッ素化アルキル置換芳香族化合物は、大気圧下（１０１．３ｋＰａ）において５０〜２００℃、好ましくは６０〜１５０℃の沸点を有する。沸点が５０℃未満では揮発が速くて取り扱いが困難となる場合があり、２００℃を超えると揮発が遅く、含フッ素エラストマー組成物の硬化が不十分になるおそれがある。該過フッ素化アルキル置換芳香族化合物の具体的な化合物としては、ベンゾトリフルオライド、２−フルオロベンゾトリフルオライド、３−フルオロベンゾトリフルオライド、４−フルオロベンゾトリフルオライド、１，３−ビス（トリフルオロメチル）ベンゼン、１，４−ビス（トリフルオロメチル）ベンゼン、４−（トリフルオロメチル）トルエン、パーフルオロイソプロピルベンゼン等が挙げられる。これらの中では、１，３−ビス（トリフルオロメチル）ベンゼン、１，４−ビス（トリフルオロメチル）ベンゼンが好ましい例である。なお、上記化合物は、１種単独でも２種以上併用して用いてもよい。
【００７０】
本発明の溶剤において、過フッ素化有機化合物としては、炭素原子、フッ素原子のみからなる有機化合物、更には炭素原子、酸素原子及びフッ素原子のみからなる有機化合物を意味する。本発明において使用できる過フッ素化有機化合物は、パーフルオロアルカン、パーフルオロ環状エーテル、パーフルオロポリエーテルから選択される。
【００７１】
本発明におけるパーフルオロアルカン、パーフルオロ環状エーテルとしては、６〜１２個の炭素原子を含む直鎖、分岐鎖又は環式化合物であり、大気圧下（１０１．３ｋＰａ）において５０〜２００℃、好ましくは６０〜１５０℃の沸点を有する。沸点が５０℃未満では揮発が速くて取り扱いが困難となる場合があり、２００℃を超えると揮発が遅く、含フッ素エラストマー組成物の硬化が不十分になるおそれがある。
【００７２】
パーフルオロアルカンの具体的な化合物としては、パーフルオロヘキサン、パーフルオロヘプタン、パーフルオロオクタン、パーフルオロノナン等が挙げられる。パーフルオロ環状エーテルの具体的な化合物としては、パーフルオロ（２−ｎ−ブチルテトラヒドロフラン）、パーフルオロ（２−ｎ−オクチルテトラヒドロフラン）、パーフルオロ−１５−クラウン−５−エーテル等が挙げられる。かかる過フッ素化有機化合物の特定例としては、フロリナートＦＣ−７２、ＦＣ−７５、ＦＣ−７７、ＦＣ−８４（住友３Ｍ社）として市販されているものを挙げることができる。
【００７３】
本発明におけるパーフルオロポリエーテルは、本質的に炭素原子、フッ素原子及び酸素原子からなり、１分子中に少なくとも２つ、好ましくは３つ以上のＣ−Ｏ−Ｃエーテル結合を有する化合物であり、具体的には−ＣαＦ2αＯ−（式中、各単位のαは独立に１〜６の整数である。）の直鎖型又は分岐型パーフルオロエーテル基の繰り返し単位からなる、一般式（ＣαＦ2αＯ）β（式中、βは１〜３０の整数である。）で示されるパーフルオロポリエーテル基を含むことを特徴とする化合物で、これらの１種を単独で又は２種以上を混合して用いることができる。
【００７４】
該パーフルオロポリエーテルは大気圧下（１０１．３ｋＰａ）において５０〜２００℃、６０〜１５０℃の沸点を有することが好ましい。また、該パーフルオロポリエーテルは４００〜２，０００、好ましくは５５０〜１，５００の分子量を有する。２種以上の化合物の混合物である場合、その分子量は、ＧＰＣによるポリスチレン換算重量平均分子量である。
【００７５】
本発明の組成物において使用できるパーフルオロポリエーテルは、市販品として入手できるか、あるいは公知の方法によって得ることができる。使用可能なパーフルオロポリエーテルは、例えば下記一般式（３）で示されるものである。
【００７６】
ＣＦ3−［ＯＣＦ（ＣＦ3）ＣＦ2］b（ＯＣＦ2）c−Ｏ−ＣＦ3          （３）
（式中、ｂ、ｃはそれぞれ独立に０を超える整数である。）
【００７７】
なお、ｂ、ｃの好ましい範囲はｂ＝１〜１１、ｃ＝１〜３０であり、更に好ましい範囲はｂ＝２〜８、ｃ＝１〜１５である。
【００７８】
一般式（３）で示されるパーフルオロポリエーテルは大気圧下（１０１．３ｋＰａ）において５０〜２００℃、好ましくは６０〜１５０℃の沸点を有するが、重合度の異なる化合物の混合物である場合、沸点が実質的に均一な混合物を含むことが好ましい。例えば、沸騰範囲が８℃以下、好ましくは５℃以下、より好ましくは２℃以下である蒸留画分からなるパーフルオロポリエーテルの混合物である。この場合、上述した該パーフルオロポリエーテルの沸点は、該沸騰範囲の２つの上下限温度の算術平均である。
【００７９】
パーフルオロポリエーテルの特定例としては、ガルデン（ＧＡＬＤＥＮTM）なる名称の下でソルベイソレクシス社（ＳＯＬＶＡＹ  ＳＯＬＥＸＩＳ）から市販されているものが挙げられる。その具体例としては、上記一般式（３）を満足し、かつ大気圧下（１０１．３ｋＰａ）において９０℃なる沸点を有するＧＡＬＤＥＮ  ＳＶ９０、１１０℃なる沸点を有するＧＡＬＤＥＮ  ＳＶ１１０及び１３５℃なる沸点を有するＧＡＬＤＥＮ  ＳＶ１３５を挙げることができる。
なお、これらの過フッ素化有機化合物は、１種単独でも２種以上併用して用いてもよい。
【００８０】
本発明の溶剤において、過フッ素化アルキル置換芳香族化合物と過フッ素化有機化合物との混合比（質量基準）は６０／４０〜９０／１０の範囲である。好ましくは、この比が７０／３０〜８５／１５の範囲である。
【００８１】
特に、コーティング用途においては、該過フッ素化アルキル置換芳香族化合物と該過フッ素化有機化合物との沸点差は３０℃以下が好ましい。
【００８２】
本発明の希釈用溶剤は、該過フッ素化アルキル置換芳香族化合物と該過フッ素化有機化合物を所定の混合比にて各々容器に注入した後、常温下で攪拌混合することで容易に調製できる。
本発明においては、上記希釈用溶剤は、上記含フッ素エラストマー組成物に配合、希釈して用いられるが、含フッ素エラストマー組成物と希釈用溶剤の混合割合は、該含フッ素エラストマー組成物の希釈溶液から得られる硬化被膜に対して所望される膜厚に応じて適宜選択すればよく、含フッ素エラストマー組成物１００質量部に対して、希釈用溶剤１０〜１，０００質量部、好ましくは２５〜９００質量部である。希釈用溶剤が１０質量部未満では硬化被膜の厚みが不均一になることがあり、１，０００質量部を超えると、硬化被膜の厚みが不十分で被覆効果が得られないことがある。
【００８３】
［その他の成分］
なお、本発明におけるコーティング剤組成物においては、上記含フッ素エラストマーの実用性を高めるために上記の（Ａ）成分〜（Ｄ）成分以外にも、可塑剤、粘度調節剤、可撓性付与剤、ヒドロシリル化反応触媒の制御剤、無機質充填剤、接着促進剤、シランカップリング剤等の各種配合剤を必要に応じて添加することができる。これら添加剤の配合量は、本発明に係るコーティング剤組成物の特性及び該組成物から得られる硬化物の物性を損なわない限りにおいて任意である。
【００８４】
この場合、可塑剤、粘度調節剤、可撓性付与剤としては、下記一般式（５）で表されるポリフルオロモノアルケニル化合物及び／又は下記一般式（６）、（７）で表される直鎖状ポリフルオロ化合物を併用することができる。
【００８５】
Ｒｆ3−（Ｘ’）a−ＣＨ＝ＣＨ2                              （５）
［式中、Ｘ’、ａは上記と同じ、Ｒｆ3は、下記一般式（ｉｉｉ）である。
Ｆ−［ＣＦ（ＣＦ3）ＣＦ2Ｏ］w−ＣtＦ2t−                  （ｉｉｉ）
（式中、ｗは１以上の整数、ｔは１〜３の整数であり、かつ上記（Ａ）成分のＲｆ1基に関するｐ＋ｑ（平均）及びｒの和、並びにｕ及びｖの和のいずれの和よりも小さい。）］
【００８６】
Ｄ−Ｏ−（ＣＦ2ＣＦ2ＣＦ2Ｏ）c−Ｄ                          （６）
（式中、Ｄは式：ＣsＦ2s+1−（ｓは１〜３）で表される基であり、ｃは１〜２００の整数であり、かつ、前記（Ａ）成分のＲｆ1基に関するｐ＋ｑ（平均）及びｒの和、並びにｕ及びｖの和のいずれの和よりも小さい。）
【００８７】
Ｄ−Ｏ−（ＣＦ2Ｏ）d（ＣＦ2ＣＦ2Ｏ）e−Ｄ                  （７）
（式中、Ｄは上記と同じであり、ｄ及びｅはそれぞれ１〜２００の整数であり、かつ、ｄとｅの和は、前記（Ａ）成分のＲｆ1基に関するｐ＋ｑ（平均）及びｒの和、並びにｕ及びｖの和のいずれかの和以下である。）
【００８８】
上記一般式（５）で表されるポリフルオロモノアルケニル化合物の具体例としては、例えば下記のものが挙げられる（なお、下記ｍは、上記要件を満足するものである。）
【００８９】
【化３４】
2008115277.tif 000035
【００９０】
上記一般式（６）、（７）で表される直鎖状ポリフルオロ化合物の具体例としては、例えば、下記のものが挙げられる（なお、下記ｎ又はｎとｍの和は、上記一般式（５）、（６）の要件を満足するものである。）。
ＣＦ3Ｏ−（ＣＦ2ＣＦ2ＣＦ2Ｏ）n−ＣＦ2ＣＦ3
ＣＦ3−［（ＯＣＦ2ＣＦ2）n（ＯＣＦ2）m］−Ｏ−ＣＦ3
（ｍ＋ｎ＝２〜２００、ｍ＝１〜２００、ｎ＝１〜２００）
【００９１】
上記一般式（５）〜（７）のポリフルオロ化合物の配合量は、上記（Ａ）成分の直鎖状ポリフルオロ化合物１００質量部に対して１〜５０質量部、好ましくは５〜３０質量部である。また、粘度（２３℃）は、５〜５０，０００ｍＰａ・ｓの範囲であることが望ましい。
【００９２】
また、ヒドロシリル化反応触媒の制御剤としては、例えば１−エチニル−１−ヒドロキシシクロヘキサン、３−メチル−１−ブチン−３−オール、３，５−ジメチル−１−ヘキシン−３−オール、３−メチル−１−ペンテン−３−オール、フェニルブチノール等のアセチレン性アルコールや、上記の１価含フッ素置換基を有するクロロシランとアセチレン性アルコールとの反応物、３−メチル−３−ペンテン−１−イン、３，５−ジメチル−３−ヘキセン−１−イン、トリアリルイソシアヌレート等、あるいはポリビニルシロキサン、有機リン化合物等が挙げられ、その添加により硬化反応性と保存安定性を適度に保つことができる。
【００９３】
無機質充填剤として、例えば煙霧質シリカ、沈降性シリカ、コロイドシリカ、それらの疎水化処理物、石英粉末、溶融石英粉末、珪藻土、炭酸カルシウム等の補強性又は準補強性充填剤、酸化チタン、酸化鉄、カーボンブラック、アルミン酸コバルト等の無機顔料、酸化チタン、酸化鉄、カーボンブラック、酸化セリウム、水酸化セリウム、炭酸亜鉛、炭酸マグネシウム、炭酸マンガン等の耐熱向上剤、アルミナ、窒化硼素、炭化珪素、金属粉末等の熱伝導性付与剤、カーボンブラック、銀粉末、導電性亜鉛華等の導電性付与剤等を添加することができる。
【００９４】
また、チタン酸エステル、無水カルボン酸等の接着促進剤、エポキシ基含有シラン等のシランカップリング剤を添加することができる。
【００９５】
［含フッ素エラストマー組成物の調整方法］
本発明における含フッ素エラストマー組成物は、上記希釈用溶剤に上記した（Ａ）成分〜（Ｄ）成分とその他の任意成分とを添加し、プラネタリーミキサー、ロスミキサー、ホバートミキサー等の混合装置、必要に応じてニーダー、三本ロール等の混練装置を使用して均一に混合することによって製造することができる。
【００９６】
本発明の含フッ素エラストマー組成物の製造方法は特に制限されず、上記成分を練り合わせることにより製造することができる。また、２組成物とし、使用時に混合するようにしてもよい。
【００９７】
含フッ素エラストマー組成物の希釈溶液（コーティング剤組成物）から硬化被膜を得る方法としては、基材に溶液を刷毛塗り、ディッピング、スプレーコート、ロールコート、又はスピンコート等により塗布し、例えば１０分間〜６０分間常温で放置して十分溶剤を揮散させた後、加熱硬化させる方法が推奨される。特に各種基材に対して良好な接着性を発揮させるためには、６０℃以上、好ましくは１００〜２００℃にて数分〜数時間程度の時間で硬化させることが好ましい。
【００９８】
本発明のコーティング剤組成物は、自動車関連部品、各種電気・電子部品の保護コーティング等に使用される含フッ素エラストマー組成物の希釈又は洗浄用の溶剤として有用である。例えば、自動車の制御系に使用される各種圧力センサー、ガス濃度検知器、温度センサーなどの検知器・センサーの保護用コーティング剤として好適であり、また、各種ガス、温水、薬品などに曝されるセンサー、インクジェットプリンター部品、各種回路基板の保護用シール剤、コーティング剤として好適に用いることができる。
【実施例】
【００９９】
以下、実施例及び比較例を示して本発明を具体的に説明するが、本発明は下記実施例に制限されるものではない。なお、下記の例において部は質量部を示す。
【０１００】
本発明の溶剤組成物を使用して含フッ素エラストマー組成物の希釈溶液を調製するに当たり、下記の溶剤組成物Ａ〜Ｌ及び含フッ素エラストマー組成物１〜３を作製した。
【０１０１】
［溶剤組成物］
過フッ素化アルキル置換芳香族化合物と過フッ素化有機化合物を用い、常温において表１及び２に示す組成で混合して溶剤組成物を調製した。その溶液状態を表１及び２に示した。
【０１０２】
［含フッ素エラストマー組成物ａ］
下記式（８）で示されるポリマー（粘度１０，０００ｍＰａ・ｓ、数平均分子量１７，０００、ビニル基量０．０１２モル／１００ｇ）１００部をプラネタリーミキサー内に仕込み、そこへジメチルジクロロシランで表面処理された煙霧質シリカ（ＢＥＴ比表面積２７０ｍ2／ｇ）１０部を添加し、加熱せずに１時間混練した。引き続き混練しながら装置を加熱し、内温が１５０℃に達してから１５０〜１７０℃に保持しながら２時間減圧下（６０Ｔｏｒｒ）で熱処理した。次に、内容物を４０℃以下に冷却後、三本ロールを２回通してベースコンパウンドを得た。
【０１０３】
このベースコンパウンド２２．０部に対して下記式（８）で示されるポリマー８０．０部、白金−ジビニルテトラメチルジシロキサン錯体のトルエン溶液（白金濃度０．５質量％）０．２５部、エチニルシクロヘキサノールの５０％トルエン溶液０．３０部、下記式（９）で示される含フッ素オルガノ水素シロキサン１．９部、下記式（１０）で示される含フッ素オルガノ水素シロキサン１．１部、下記式（１１）で示される接着付与剤１．０部を順次添加し、均一になるように混合した。その後、脱泡操作を行うことにより含フッ素エラストマー組成物ａを調製した。
【０１０４】
【化３５】
2008115277.tif 000036
【０１０５】
【化３６】
2008115277.tif 000037
【０１０６】
【化３７】
2008115277.tif 000038
【０１０７】
【化３８】
2008115277.tif 000039
【０１０８】
［含フッ素エラストマー組成物ｂ］
含フッ素エラストマー組成物ａの式（９）で示される含フッ素オルガノ水素シロキサンの代わりに下記式（１２）で示される含フッ素オルガノ水素シロキサン１．７部、式（１１）で示される接着付与剤の代わりに下記式（１３）で示される接着付与剤４．５部を用いた以外は、実施例１と同様の方法で含フッ素エラストマー組成物ｂを調製した。
【０１０９】
【化３９】
2008115277.tif 000040
【０１１０】
【化４０】
2008115277.tif 000041
【０１１１】
［含フッ素エラストマー組成物ｃ］
含フッ素エラストマー組成物ｂの式（１３）で示される接着付与剤の代わりに下記式（１４）で示される接着付与剤２．５部を用いた以外は、実施例１と同様の方法で含フッ素エラストマー組成物ｃを調製した。
【０１１２】
【化４１】
2008115277.tif 000042
【０１１３】
上記含フッ素エラストマー組成物ａ、ｂ、ｃを用い、表１に示した溶剤組成物と混合してコーティング用溶液を調製した。得られた溶液の液層分離の有無を肉眼で観察した。その結果を表１〜２に示した。また、上記の各溶液を攪拌混合後、直ちに刷毛を使用してアルミニウム基板（１００ｍｍ×２５ｍｍ×１ｍｍ）上に塗布した。３０分風乾した後、１５０℃で１時間加熱した。アルミニウム基板上に形成された被膜の状態を肉眼で観察した。被膜の状態の評価は、○；均一平滑で良好であった、△；平滑でなく部分的にムラが見られた、×；全体的にムラが見られた、で表わした。これらの結果も表１〜２に示した。
【０１１４】
【表１】
2008115277.tif 000043
表中の数値は質量部を示す。
フロリナートＦＣ７７：パーフルオロオクタンとパーフルオロ（２−ｎ−ブチルテトラヒドロフラン）との混合物（住友３Ｍ社製商品名）
ＧＡＬＤＥＮ  ＳＶ１３５（ソルベイソレクシス社（ＳＯＬＶＡＹ  ＳＯＬＥＸＩＳ）製商品名）
【０１１５】
【表２】
2008115277.tif 000044
表中の数値は質量部を示す。